【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
式
【化１】
2008544107.tif 000001
(式中、Bは、1種以上のエチレン性不飽和非イオン性モノマーの重合から形成された非イオン性ポリマーセグメントであり;Fは、少なくとも１種のエチレン性不飽和アニオン性モノマーもしくはエチレン性不飽和カチオン性モノマーの重合から形成されたポリマーセグメントであり;B:Fのモルパーセント比が95:5〜5:95である)を含む会合性ポリマーを製造する方法であって、が、ジブロック高分子界面活性剤もしくはトリブロック高分子界面活性剤から選択される少なくとも1種の乳化用界面活性剤を使用する油中水乳化重合技術であり、前記少なくとも1種のジブロック界面活性剤もしくはトリブロック界面活性剤の量と、モノマーの量との比が少なくとも約3:100であり、
前記油中水エマルジョン重合技術が、
(a)モノマーの水溶液を作製する工程;
(b)界面活性剤もしくは界面活性剤混合物を含有する炭化水素液体と前記水溶液とを接触させて、逆エマルジョンを形成させる工程;および
(c)エマルジョン中のモノマーを、約2から7未満のpH範囲にて、開始剤によって、ラジカル重合によって重合させる工程、ここで開始剤の最初の添加後であってモノマーが９５％以上反応した場合に加える最終アリコートの添加前に、１回以上の個別の開始剤アリコートを添加する;
を含む
前記方法。
【請求項２】
会合性ポリマーが、アクリルアミド、メタクリルアミド、N-ジアルキルアクリルアミド、N-アルキルアクリルアミド、N-ビニルメタアセトアミド、N-ビニルホルムアミド、N-ビニルメチルホルムアミド、N-ビニルピロリドン、およびこれらの混合物からなる群から選択される少なくとも1種の非イオン性モノマーを含むモノマーから作製される、請求項1に記載の方法。
【請求項３】
会合性ポリマーが、遊離のアクリル酸もしくはアクリル酸の塩、遊離のメタクリル酸もしくはメタクリル酸の塩、スチレンスルホン酸ナトリウム、遊離の2-アクリルアミド-2-アルキルスルホン酸もしくは2-アクリルアミド-2-アルキルスルホン酸の塩(このときアルキル基は、1〜6個の炭素原子を含有する)、またはこれらの混合物からなる群から選択される少なくとも1種のアニオン性モノマーをさらに含むモノマーから作製される、請求項2に記載の方法。
【請求項４】
開始剤の個別添加の1回以上が、反応が約1%〜約90%進行した時点で行われる、請求項1に記載の方法。
【請求項５】
開始剤の個別付加の1回以上が、反応が約5%〜約60%進行した時点で行われる、請求項1に記載の方法。
【請求項６】
アニオン性モノマーがアクリル酸を含む、請求項1に記載の方法。
【請求項７】
非イオン性モノマーがアクリルアミドを含む、請求項1に記載の方法。
【請求項８】
アニオン性モノマーがアクリル酸を含み、非イオン性モノマーがアクリルアミドを含む、請求項1に記載の方法。
【請求項９】
請求項１〜９のいずれかに記載の方法によって得られる会合性ポリマー。
【請求項１０】
歩留り向上剤及び／または水切れ助剤としての製紙工程における請求項１０に記載の会合性ポリマーの使用。
【手続補正２】
【補正対象書類名】明細書
【補正対象項目名】０１１９
【補正方法】変更
【補正の内容】
【０１１９】
表1における貯蔵弾性率(G’)は、米国特許出願公開2004/0143039A1において使用されている方法に従って測定した。G’は、1.5重量%のポリマーおよび3.6Hzの周波数にて測定した。
【表１】
2008544107.tif 000002
［本発明の態様］
［１］
製紙プロセスにおける歩留りと水切れ性を改良する方法であって、その改良点が、開始剤を1回又はそれより多く、別々に添加することによって製造した会合性ポリマーを製紙用スラリーに加えることを含み、前記会合性ポリマーが、式Ｉ
(式 中、Bは、1種以上のエチレン性不飽和非イオン性モノマーを含んだ非イオン性ポリマーセグメントであり;Fは、少なくとも１種のエチレン性不飽和アニオン 性モノマーもしくはエチレン性不飽和カチオン性モノマーを含んだポリマーセグメントであり;B:Fのモルパーセント比が99:1〜1:99である)で示される部分を含み、前記会合性ポリマーが、ジブロック高分子界面活性剤もしくはトリブロック高分子界面活性剤から選択される、有効量の少なくとも1種の乳化 用界面活性剤によってもたらされる会合特性を有し、前記少なくとも1種のジブロック界面活性剤もしくはトリブロック界面活性剤の量と、モノマーの量との比 が少なくとも約3:100である前記方法。
［２］
会合性ポリマーが、アクリルアミド、メタクリルアミド、N-ジアルキルアクリルアミド、N-アルキルアクリルアミド、N-ビニルメタアセトアミド、N-ビ ニルホルムアミド、N-ビニルメチルホルムアミド、N-ビニルピロリドン、およびこれらの混合物からなる群から選択される少なくとも1種の非イオン性モノ マーを含むモノマーから作製される、1に記載の方法。
［３］
会合性ポリマーが、遊離のアクリル酸もしくはアクリル酸の塩、遊離のメタクリル酸もしくはメタクリル酸の塩、スチレンスルホン酸ナトリウム、遊離の2-ア クリルアミド-2-アルキルスルホン酸もしくは2-アクリルアミド-2-アルキルスルホン酸の塩(このときアルキル基は、1〜6個の炭素原子を含有す る)、またはこれらの混合物からなる群から選択される少なくとも1種のアニオン性モノマーをさらに含むモノマーから作製される、2に記載の方法。
［４］
開始剤の個別付加の1回以上が、反応が約1%〜約90%進行した時点で行われる、1に記載の方法。
［５］
開始剤の個別付加の1回以上が、反応が約5%〜約60%進行した時点で行われる、1に記載の方法。
［６］
開始剤の個別付加の1回以上が、反応が約10%〜約60%進行した時点で行われる、1に記載の方法。
［７］
アニオン性モノマーがアクリル酸を含む、1に記載の方法。
［８］
非イオン性モノマーがアクリルアミドを含む、1に記載の方法。
［９］
アニオン性モノマーがアクリル酸を含み、非イオン性モノマーがアクリルアミドを含む、1に記載の方法。
［１０］
ラジカル重合プロセス時に開始剤を1回以上個別付加することで会合性ポリマーが製造される、ラジカル重合プロセスによってポリマーを製造するための方法。
［１１］
開始剤の個別付加の1回以上が、反応が約1%〜約90%進行した時点で行われる、10に記載の方法。
［１２］
開始剤の個別付加の1回以上が、反応が約5%〜約60%進行した時点で行われる、10に記載の方法。
［１３］
開始剤の個別付加の1回以上が、反応が約10%〜約60%進行した時点で行われる、10に記載の方法。
［１４］
少なくとも1種の会合性アニオン性コポリマーを含んだ逆エマルジョンを含む水溶性コポリマー組成物であって、前記少なくとも1種の会合性アニオン性コポリ マーの会合特性が、ジブロック高分子界面活性剤もしくはトリブロック高分子界面活性剤から選択される、有効量の少なくとも1種の乳化用界面活性剤によって もたらされ、前記少なくとも1種の会合性アニオン性コポリマーが、
1種以上のエチレン性不飽和非イオン性モノマーで構成される少なくとも1種の非イオン性ポリマーセグメントB、および
1種以上のエチレン性不飽和アニオン性モノマーで構成される少なくとも1種のアニオン性ポリマーセグメントF
を含み、
B:Fのモル%比が95:5〜5:95であり、
前記少なくとも1種の会合性アニオン性コポリマーが、0.01MのNaCl中にて測定されるハギンス定数(k’)が0.75より大きく、6.3Hzでの1.5重量%活性ポリマー溶液に対する貯蔵弾性率(G’)が75Paより大きい、前記水溶性コポリマー組成物。
［１５］
6.3Hzでの1.5重量%活性ポリマー溶液に対する貯蔵弾性率(G’)が75Pa〜175Hzである、14に記載の水溶性コポリマー組成物。
【補正の説明】請求項１：『開始剤の最初の添加後であってモノマーが９５％以上反応した場合に加える最終アリコートの添加前に、１回以上の個別の開始剤アリコートを添加する』ことについては、明細書００１７の記載によって支持されています。なお、明細書の末尾に原特許請求の範囲の内容を追加した。